(57)【要約】【課題】紫外線等の活性エネルギー線を照射して速やかに硬化することが可能であり、その硬化物は機械的な特性に優れ、かつ可とう性を有し、屈折率が低く、透明性に優れた、主として光伝送用光学ファイバーのクラッド層に適用可能である樹脂組成物を開発すること。【解決手段】フッ素原子含有ウレタン（メタ）アクリレート化合物とフッ素化されたポリエーテルを構造中に有する（メタ）アクリレート化合物を合成し、これらと光重合開始剤から構成される樹脂組成物を調製する。【特許請求の範囲】
【請求項１】
式（１）
【化１】
2004043671.tif 000012
および／または式（２）
【化２】
2004043671.tif 000013
｛式中、Ｒ１はＸ−（ＣＦ２）ｂ−（ＣＨ２）ａ−またはＸ−（ＣＦ２）ｂ−（ＣＨ２）ａ−Ｏ−（ここで、ＸはＨまたはＦであり、ａは０〜２の整数であり、ｂは１〜１２の整数である。）であり、Ｒ２はＨまたはＣＨ３である。｝で表されるフッ素原子含有（メタ）アクリレート化合物（Ａ）にジイソシアネート化合物（Ｂ）を反応させることによって得られるフッ素原子含有ウレタン（メタ）アクリレート化合物（Ｃ）と、式（３）
【化３】
2004043671.tif 000014
（ここで、Ｒ３はＨまたはＣＨ３であり、ｍは１〜６の整数であり、ｎは１〜４の整数を表す。）で表されるフッ素原子含有（メタ）アクリレート化合物（Ｄ）を含有することを特徴とする樹脂組成物。
【請求項２】
ジオール化合物（Ｅ）とジイソシアネート化合物（Ｂ）と請求項１に記載の式（１）および／または式（２）で表されるフッ素原子含有（メタ）アクリレート化合物（Ａ）を反応させることによって得られるフッ素原子含有ウレタン（メタ）アクリレート化合物（Ｆ）を含有することを特徴とする請求項１に記載の樹脂組成物。
【請求項３】
光重合開始剤（Ｇ）を含有することを特徴とする請求項１または請求項２に記載の樹脂組成物。
【請求項４】
用途が光学用物品であることを特徴とする請求項１ないし３のいずれか一項に記載の樹脂組成物。
【請求項５】
用途が光ファイバーコーティング剤である請求項１ないし４のいずれか一項に記載の樹脂組成物。
【請求項６】
請求項１ないし５のいずれか一項に記載の樹脂組成物の硬化物。
【発明の詳細な説明】
【０００１】
【発明の属する技術分野】
本発明は、ある特定の構造を有するフッ素原子含有ウレタン（メタ）アクリレート化合物およびフッ素化されたポリエーテルを構造中に有する（メタ）アクリレート化合物を含有する低屈折率樹脂組成物、光ファイバー用コーティング剤およびその硬化物に関するものである。
【０００２】
【従来の技術】
光ファイバーは石英などの無機ガラス系とポリメタクリル酸エステル等の合成樹脂系に分けられる。どちらの材料も透明性に優れた屈折率の高い芯（コア）部分と、屈折率の低い鞘（クラッド）部分から成り立っている。クラッド材としては、従来より屈折率の低いシリコン系化合物（特開昭５８−３０７０３）が知られていたが、このクラッド材は機械的強度が不足しているという欠点を有している。これに対して近年、一般的な性質として高度な耐熱性、耐薬品性、耐候性、撥水性、撥油性、表面潤滑性を有し、とりわけ低屈折率であることが注目されるフッ素化合物の光ファイバークラッド材としての利用が活発化してきた。例えば、コア材としてポリメタクリル酸エステル化合物を用い、クラッド材としてフッ素化アルキル基含有（メタ）アクリル酸エステル化合物の重合体、フッ素化アルキル基含有（メタ）アクリル酸エステル化合物と他のモノマーとの共重合体、または、ポリテトラフルオロエチレン、ポリ（フッ化ビニリデン−テトラフルオロエチレン）、ポリ（フッ化ビニリデン−ヘキサフルオロプロピレン）等の含フッ素重合体を用いる方法が知られている（例えば、特開昭５９−８４２０３、特開昭５９−８４２０４、特開昭５９−９８１１６、特開昭５９−１４７０１１、特開昭５９−２０４００２）。また、フッ素含有化合物を紫外線硬化型樹脂組成物として用いた場合、フッ素原子含有化合物を有する樹脂組成物は紫外線硬化による架橋構造のため機械的強度に優れ、また生産性も向上するといった長所も有するようになる（例えば、特開昭６２−２５００４７、特開平３−１６６２０６、特開平５−３２７４９）。
【０００３】
【発明が解決しようとする課題】
含フッ素重合体によりクラッド材を形成する方法においては、高温の状態で未硬化である含フッ素重合体の溶融物や溶液を被覆するため、厚みが不均一になりやすい。またコア部分とクラッド部分との密着性が十分でなく、種々の外的要因、例えば屈曲や温度変化によって層間剥離が生じやすいため、耐久性に問題がある。さらに、含フッ素重合体の溶融物あるいは溶液を塗布する製造方法においては、クラッド部分の硬化に長時間を要し、また溶液塗布法においては、特に溶剤を系外に完全に除去する必要性から、生産性、安全性、経済性等に問題がある。
【０００４】
【課題を解決するための手段】
上記の問題を解決するため、本発明者は鋭意研究の結果、フッ素原子含有ウレタン（メタ）アクリレート化合物とフッ素化されたポリエーテルを構造中に有する（メタ）アクリレート化合物を合成し、これらを用いることによって屈折率が低く、紫外線等の活性エネルギー線で硬化することが可能である樹脂組成物を開発し、さらにはこの樹脂組成物を硬化することによって、機械的強度があり、かつ可とう性を有し、屈折率が低くて透明性に優れた硬化物を開発することに成功した。
すなわち本発明は、
〔１〕式（１）
【０００５】
【化４】
2004043671.tif 000002
【０００６】
および／または式（２）
【０００７】
【化５】
2004043671.tif 000003
【０００８】
｛式中、Ｒ１はＸ−（ＣＦ２）ｂ−（ＣＨ２）ａ−またはＸ−（ＣＦ２）ｂ−（ＣＨ２）ａ−Ｏ−（ここで、ＸはＨまたはＦであり、ａは０〜２の整数であり、ｂは１〜１２の整数である。）であり、Ｒ２はＨまたはＣＨ３である。｝で表されるフッ素原子含有（メタ）アクリレート化合物（Ａ）にジイソシアネート化合物（Ｂ）を反応させることによって得られるフッ素原子含有ウレタン（メタ）アクリレート化合物（Ｃ）と、式（３）
【０００９】
【化６】
2004043671.tif 000004
【００１０】
（ここで、Ｒ３はＨまたはＣＨ３であり、ｍは１〜６の整数であり、ｎは１〜４の整数を表す。）で表されるフッ素原子含有（メタ）アクリレート化合物（Ｄ）を含有することを特徴とする樹脂組成物、
〔２〕ジオール化合物（Ｅ）とジイソシアネート化合物（Ｂ）と〔１〕に記載の式（１）および／または式（２）で表されるフッ素原子含有（メタ）アクリレート化合物（Ａ）を反応させることによって得られるフッ素原子含有ウレタン（メタ）アクリレート化合物（Ｆ）を含有することを特徴とする〔１〕に記載の樹脂組成物、
〔３〕光重合開始剤（Ｇ）を含有することを特徴とする〔１〕または〔２〕に記載の樹脂組成物、
〔４〕用途が光学用物品であることを特徴とする〔１〕ないし〔３〕のいずれか一項に記載の樹脂組成物、
〔５〕用途が光ファイバーコーティング剤である〔１〕ないし〔４〕のいずれか一項に記載の樹脂組成物、
〔６〕〔１〕ないし〔５〕のいずれか一項に記載の樹脂組成物の硬化物、
に関するものである。
【００１１】
【発明の実施の形態】
本発明で用いられるフッ素原子含有ウレタン（メタ）アクリレート化合物（Ｃ）は、前記式（１）および／または前記式（２）で表されるフッ素原子含有（メタ）アクリレート化合物（Ａ）にジイソシアネート化合物（Ｂ）を反応させることによって得ることができる。
【００１２】
前記式（１）で表されるフッ素原子含有（メタ）アクリレート化合物（Ａ）の具体例としては、例えば、１−（メタ）アクリロイルオキシ−３−トリフルオロメチル−２−プロパノール、１−（メタ）アクリロイルオキシ−３−パーフルオロエチル−２−プロパノール、１−（メタ）アクリロイルオキシ−３−パーフルオロ−ｎ−プロピル−２−プロパノール、１−（メタ）アクリロイルオキシ−３−パーフルオロ−ｎ−ブチル−２−プロパノール、１−（メタ）アクリロイルオキシ−３−パーフルオロ−ｎ−ヘキシル−２−プロパノール、１−（メタ）アクリロイルオキシ−３−パーフルオロ−ｎ−オクチル−２−プロパノール、１−（メタ）アクリロイルオキシ−３−パーフルオロ−ｎ−デシル−２−プロパノール、１−（メタ）アクリロイルオキシ−３−パーフルオロ−ｎ−ドデシル−２−プロパノール、１−（メタ）アクリロイルオキシ−４−トリフルオロメチル−２−ブタノール、１−（メタ）アクリロイルオキシ−４−パーフルオロエチル−２−ブタノール、１−（メタ）アクリロイルオキシ−４−パーフルオロ−ｎ−ブチル−２−ブタノール、１−（メタ）アクリロイルオキシ−４−パーフルオロ−ｎ−ヘキシル−２−ブタノール、１−（メタ）アクリロイルオキシ−４−パーフルオロ−ｎ−オクチル−２−ブタノール、１−（メタ）アクリロイルオキシ−４−パーフルオロ−ｎ−デシル−２−ブタノール、１−（メタ）アクリロイルオキシ−４−パーフルオロ−ｎ−ドデシル−２−ブタノール、１−（メタ）アクリロイルオキシ−５−トリフルオロメチル−２−ペンタノール、１−（メタ）アクリロイルオキシ−５−パーフルオロエチル−２−ペンタノール、１−（メタ）アクリロイルオキシ−５−パーフルオロ−ｎ−ブチル−２−ペンタノール、１−（メタ）アクリロイルオキシ−５−パーフルオロ−ｎ−ヘキシル−２−ペンタノール、１−（メタ）アクリロイルオキシ−５−パーフルオロ−ｎ−オクチル−２−ペンタノール、１−（メタ）アクリロイルオキシ−５−パーフルオロ−ｎ−デシル−２−ペンタノール、１−（メタ）アクリロイルオキシ−５−パーフルオロ−ｎ−ドデシル−２−ペンタノール、１−（メタ）アクリロイルオキシ−３−トリフルオロメチルオキシ−２−プロパノール、１−（メタ）アクリロイルオキシ−３−パーフルオロエチルオキシ−２−プロパノール、１−（メタ）アクリロイルオキシ−３−パーフルオロ−ｎ−ブチルオキシ−２−プロパノール、１−（メタ）アクリロイルオキシ−３−パーフルオロ−ｎ−ヘキシルオキシ−２−プロパノール、１−（メタ）アクリロイルオキシ−３−パーフルオロ−ｎ−オクチルオキシ−２−プロパノール、１−（メタ）アクリロイルオキシ−３−パーフルオロ−ｎ−デシルオキシ−２−プロパノール、１−（メタ）アクリロイルオキシ−３−パーフルオロ−ｎ−ドデシルオキシ−２−プロパノール、１−（メタ）アクリロイルオキシ−３−（２，２，２−トリフルオロエチルオキシ）−２−プロパノール、１−（メタ）アクリロイルオキシ−３−（パーフルオロエチル）メチルオキシ−２−プロパノール、１−（メタ）アクリロイルオキシ−３−（パーフルオロ−ｎ−ブチル）メチルオキシ−２−プロパノール、１−（メタ）アクリロイルオキシ−３−（パーフルオロ−ｎ−ヘキシル）メチルオキシ−２−プロパノール、１−（メタ）アクリロイルオキシ−３−（パーフルオロ−ｎ−オクチル）メチルオキシ−２−プロパノール、１−（メタ）アクリロイルオキシ−３−（パーフルオロ−ｎ−デシル）メチルオキシ−２−プロパノール、１−（メタ）アクリロイルオキシ−３−（パーフルオロ−ｎ−ドデシル）メチルオキシ−２−プロパノール、１−（メタ）アクリロイルオキシ−３−（３，３，３−トリフルオロプロピルオキシ）−２−プロパノール、１−（メタ）アクリロイルオキシ−３−（２−パーフルオロエチル）エチルオキシ−２−プロパノール、１−（メタ）アクリロイルオキシ−３−（２−パーフルオロ−ｎ−ブチル）エチルオキシ−２−プロパノール、１−（メタ）アクリロイルオキシ−３−（２−パーフルオロ−ｎ−ヘキシル）エチルオキシ−２−プロパノール、１−（メタ）アクリロイルオキシ−３−（２−パーフルオロ−ｎ−オクチル）エチルオキシ−２−プロパノール、１−（メタ）アクリロイルオキシ−３−（２−パーフルオロ−ｎ−デシル）エチルオキシ−２−プロパノール、１−（メタ）アクリロイルオキシ−３−（２−パーフルオロ−ｎ−ドデシル）エチルオキシ−２−プロパノール、１−（メタ）アクリロイルオキシ−３−（１，１，２，２−テトラフルオロエチル）−２−プロパノール、１−（メタ）アクリロイルオキシ−３−（１，１，２，２，３，３，４，４−オクタフルオロブチル）−２−プロパノール、１−（メタ）アクリロイルオキシ−３−（１，１，２，２，３，３，４，４，５，５，６，６，７，７，８，８−ヘキサデカフルオロオクチル）−２−プロパノール、１−（メタ）アクリロイルオキシ−３−（１，１，２，２，３，３，４，４，５，５，６，６，７，７，８，８，９，９，１０，１０，１１，１１，１２，１２−テトラコサフルオロドデシル）−２−プロパノール、１−（メタ）アクリロイルオキシ−４−（１，１，２，２−テトラフルオロエチル）−２−ブタノール、１−（メタ）アクリロイルオキシ−４−（１，１，２，２，３，３，４，４−オクタフルオロブチル）−２−ブタノール、１−（メタ）アクリロイルオキシ−４−（１，１，２，２，３，３，４，４，５，５，６，６，７，７，８，８−ヘキサデカフルオロオクチル）−２−ブタノール、１−（メタ）アクリロイルオキシ−４−（１，１，２，２，３，３，４，４，５，５，６，６，７，７，８，８，９，９，１０，１０，１１，１１，１２，１２−テトラコサフルオロドデシル）−２−ブタノール、１−（メタ）アクリロイルオキシ−５−（１，１，２，２−テトラフルオロエチル）−２−ペンタノール、１−（メタ）アクリロイルオキシ−５−（１，１，２，２，３，３，４，４−オクタフルオロブチル）−２−ペンタノール、１−（メタ）アクリロイルオキシ−５−（１，１，２，２，３，３，４，４，５，５，６，６，７，７，８，８−ヘキサデカフルオロオクチル）−２−ペンタノール、１−（メタ）アクリロイルオキシ−５−（１，１，２，２，３，３，４，４，５，５，６，６，７，７，８，８，９，９，１０，１０，１１，１１，１２，１２−テトラコサフルオロドデシル）−２−ペンタノール、１−（メタ）アクリロイルオキシ−３−（１，１，２，２−テトラフルオロエチルオキシ）−２−プロパノール、１−（メタ）アクリロイルオキシ−３−（１，１，２，２，３，３，４，４−オクタフルオロブチルオキシ）−２−プロパノール、１−（メタ）アクリロイルオキシ−３−（１，１，２，２，３，３，４，４，５，５，６，６，７，７，８，８−ヘキサデカフルオロオクチルオキシ）−２−プロパノール、１−（メタ）アクリロイルオキシ−３−（１，１，２，２，３，３，４，４，５，５，６，６，７，７，８，８，９，９，１０，１０，１１，１１，１２，１２−テトラコサフルオロドデシルオキシ）−２−プロパノール、１−（メタ）アクリロイルオキシ−３−（２，２，３，３−テトラフルオロプロピルオキシ）−２−プロパノール、１−（メタ）アクリロイルオキシ−３−（２，２，３，３，４，４，５，５−オクタフルオロペンチルオキシ）−２−プロパノール、１−（メタ）アクリロイルオキシ−３−（２，２，３，３，４，４，５，５，６，６，７，７，８，８，９，９−ヘキサデカフルオロノニルオキシ）−２−プロパノール、１−（メタ）アクリロイルオキシ−３−（２，２，３，３，４，４，５，５，６，６，７，７，８，８，９，９，１０，１０，１１，１１，１２，１２，１３，１３−テトラコサフルオロトリデシルオキシ）−２−プロパノール、１−（メタ）アクリロイルオキシ−３−（３，３，４，４−テトラフルオロブチルオキシ）−２−プロパノール、１−（メタ）アクリロイルオキシ−３−（３，３，４，４，５，５，６，６−オクタフルオロヘキシルオキシ）−２−プロパノール、１−（メタ）アクリロイルオキシ−３−（３，３，４，４，５，５，６，６，７，７，８，８，９，９，１０，１０−ヘキサデカフルオロデシルオキシ）−２−プロパノール、１−（メタ）アクリロイルオキシ−３−（３，３，４，４，５，５，６，６，７，７，８，８，９，９，１０，１０，１１，１１，１２，１２，１３，１３，１４，１４−テトラコサフルオロテトラデシルオキシ）−２−プロパノール等を挙げることができる。
【００１３】
また、前記式（２）で表されるフッ素原子含有（メタ）アクリレート化合物（Ａ）の具体例としては、例えば、２−（メタ）アクリロイルオキシ−３−トリフルオロメチル−１−プロパノール、２−（メタ）アクリロイルオキシ−３−パーフルオロエチル−１−プロパノール、２−（メタ）アクリロイルオキシ−３−パーフルオロ−ｎ−プロピル−１−プロパノール、２−（メタ）アクリロイルオキシ−３−パーフルオロ−ｎ−ブチル−１−プロパノール、２−（メタ）アクリロイルオキシ−３−パーフルオロ−ｎ−ヘキシル−１−プロパノール、２−（メタ）アクリロイルオキシ−３−パーフルオロ−ｎ−オクチル−１−プロパノール、２−（メタ）アクリロイルオキシ−３−パーフルオロ−ｎ−デシル−１−プロパノール、２−（メタ）アクリロイルオキシ−３−パーフルオロ−ｎ−ドデシル−１−プロパノール、２−（メタ）アクリロイルオキシ−４−トリフルオロメチル−１−ブタノール、２−（メタ）アクリロイルオキシ−４−パーフルオロエチル−１−ブタノール、２−（メタ）アクリロイルオキシ−４−パーフルオロ−ｎ−ブチル−１−ブタノール、２−（メタ）アクリロイルオキシ−４−パーフルオロ−ｎ−ヘキシル−１−ブタノール、２−（メタ）アクリロイルオキシ−４−パーフルオロ−ｎ−オクチル−１−ブタノール、２−（メタ）アクリロイルオキシ−４−パーフルオロ−ｎ−デシル−１−ブタノール、２−（メタ）アクリロイルオキシ−４−パーフルオロ−ｎ−ドデシル−１−ブタノール、２−（メタ）アクリロイルオキシ−５−トリフルオロメチル−１−ペンタノール、２−（メタ）アクリロイルオキシ−５−パーフルオロエチル−１−ペンタノール、２−（メタ）アクリロイルオキシ−５−パーフルオロ−ｎ−ブチル−１−ペンタノール、２−（メタ）アクリロイルオキシ−５−パーフルオロ−ｎ−ヘキシル−１−ペンタノール、２−（メタ）アクリロイルオキシ−５−パーフルオロ−ｎ−オクチル−１−ペンタノール、２−（メタ）アクリロイルオキシ−５−パーフルオロ−ｎ−デシル−１−ペンタノール、２−（メタ）アクリロイルオキシ−５−パーフルオロ−ｎ−ドデシル−１−ペンタノール、２−（メタ）アクリロイルオキシ−３−トリフルオロメチルオキシ−１−プロパノール、２−（メタ）アクリロイルオキシ−３−パーフルオロエチルオキシ−１−プロパノール、２−（メタ）アクリロイルオキシ−３−パーフルオロ−ｎ−ブチルオキシ−１−プロパノール、２−（メタ）アクリロイルオキシ−３−パーフルオロ−ｎ−ヘキシルオキシ−１−プロパノール、２−（メタ）アクリロイルオキシ−３−パーフルオロ−ｎ−オクチルオキシ−１−プロパノール、２−（メタ）アクリロイルオキシ−３−パーフルオロ−ｎ−デシルオキシ−１−プロパノール、２−（メタ）アクリロイルオキシ−３−パーフルオロ−ｎ−ドデシルオキシ−１−プロパノール、２−（メタ）アクリロイルオキシ−３−（２，２，２−トリフルオロエチルオキシ）−１−プロパノール、２−（メタ）アクリロイルオキシ−３−（パーフルオロエチル）メチルオキシ−１−プロパノール、２−（メタ）アクリロイルオキシ−３−（パーフルオロ−ｎ−ブチル）メチルオキシ−１−プロパノール、２−（メタ）アクリロイルオキシ−３−（パーフルオロ−ｎ−ヘキシル）メチルオキシ−１−プロパノール、２−（メタ）アクリロイルオキシ−３−（パーフルオロ−ｎ−オクチル）メチルオキシ−１−プロパノール、２−（メタ）アクリロイルオキシ−３−（パーフルオロ−ｎ−デシル）メチルオキシ−１−プロパノール、２−（メタ）アクリロイルオキシ−３−（パーフルオロ−ｎ−ドデシル）メチルオキシ−１−プロパノール、２−（メタ）アクリロイルオキシ−３−（３，３，３−トリフルオロプロピルオキシ）−１−プロパノール、２−（メタ）アクリロイルオキシ−３−（２−パーフルオロエチル）エチルオキシ−１−プロパノール、２−（メタ）アクリロイルオキシ−３−（２−パーフルオロ−ｎ−ブチル）エチルオキシ−１−プロパノール、２−（メタ）アクリロイルオキシ−３−（２−パーフルオロ−ｎ−ヘキシル）エチルオキシ−１−プロパノール、２−（メタ）アクリロイルオキシ−３−（２−パーフルオロ−ｎ−オクチル）エチルオキシ−１−プロパノール、２−（メタ）アクリロイルオキシ−３−（２−パーフルオロ−ｎ−デシル）エチルオキシ−１−プロパノール、２−（メタ）アクリロイルオキシ−３−（２−パーフルオロ−ｎ−ドデシル）エチルオキシ−１−プロパノール、２−（メタ）アクリロイルオキシ−３−（１，１，２，２−テトラフルオロエチル）−１−プロパノール、２−（メタ）アクリロイルオキシ−３−（１，１，２，２，３，３，４，４−オクタフルオロブチル）−１−プロパノール、２−（メタ）アクリロイルオキシ−３−（１，１，２，２，３，３，４，４，５，５，６，６，７，７，８，８−ヘキサデカフルオロオクチル）−１−プロパノール、２−（メタ）アクリロイルオキシ−３−（１，１，２，２，３，３，４，４，５，５，６，６，７，７，８，８，９，９，１０，１０，１１，１１，１２，１２−テトラコサフルオロドデシル）−１−プロパノール、２−（メタ）アクリロイルオキシ−４−（１，１，２，２−テトラフルオロエチル）−１−ブタノール、２−（メタ）アクリロイルオキシ−４−（１，１，２，２，３，３，４，４−オクタフルオロブチル）−１−ブタノール、２−（メタ）アクリロイルオキシ−４−（１，１，２，２，３，３，４，４，５，５，６，６，７，７，８，８−ヘキサデカフルオロオクチル）−１−ブタノール、２−（メタ）アクリロイルオキシ−４−（１，１，２，２，３，３，４，４，５，５，６，６，７，７，８，８，９，９，１０，１０，１１，１１，１２，１２−テトラコサフルオロドデシル）−１−ブタノール、２−（メタ）アクリロイルオキシ−５−（１，１，２，２−テトラフルオロエチル）−１−ペンタノール、２−（メタ）アクリロイルオキシ−５−（１，１，２，２，３，３，４，４−オクタフルオロブチル）−１−ペンタノール、２−（メタ）アクリロイルオキシ−５−（１，１，２，２，３，３，４，４，５，５，６，６，７，７，８，８−ヘキサデカフルオロオクチル）−１−ペンタノール、２−（メタ）アクリロイルオキシ−５−（１，１，２，２，３，３，４，４，５，５，６，６，７，７，８，８，９，９，１０，１０，１１，１１，１２，１２−テトラコサフルオロドデシル）−１−ペンタノール、２−（メタ）アクリロイルオキシ−３−（１，１，２，２−テトラフルオロエチルオキシ）−１−プロパノール、２−（メタ）アクリロイルオキシ−３−（１，１，２，２，３，３，４，４−オクタフルオロブチルオキシ）−１−プロパノール、２−（メタ）アクリロイルオキシ−３−（１，１，２，２，３，３，４，４，５，５，６，６，７，７，８，８−ヘキサデカフルオロオクチルオキシ）−１−プロパノール、２−（メタ）アクリロイルオキシ−３−（１，１，２，２，３，３，４，４，５，５，６，６，７，７，８，８，９，９，１０，１０，１１，１１，１２，１２−テトラコサフルオロドデシルオキシ）−１−プロパノール、２−（メタ）アクリロイルオキシ−３−（２，２，３，３−テトラフルオロプロピルオキシ）−１−プロパノール、２−（メタ）アクリロイルオキシ−３−（２，２，３，３，４，４，５，５−オクタフルオロペンチルオキシ）−１−プロパノール、２−（メタ）アクリロイルオキシ−３−（２，２，３，３，４，４，５，５，６，６，７，７，８，８，９，９−ヘキサデカフルオロノニルオキシ）−１−プロパノール、２−（メタ）アクリロイルオキシ−３−（２，２，３，３，４，４，５，５，６，６，７，７，８，８，９，９，１０，１０，１１，１１，１２，１２，１３，１３−テトラコサフルオロトリデシルオキシ）−１−プロパノール、２−（メタ）アクリロイルオキシ−３−（３，３，４，４−テトラフルオロブチルオキシ）−１−プロパノール、２−（メタ）アクリロイルオキシ−３−（３，３，４，４，５，５，６，６−オクタフルオロヘキシルオキシ）−１−プロパノール、２−（メタ）アクリロイルオキシ−３−（３，３，４，４，５，５，６，６，７，７，８，８，９，９，１０，１０−ヘキサデカフルオロデシルオキシ）−１−プロパノール、２−（メタ）アクリロイルオキシ−３−（３，３，４，４，５，５，６，６，７，７，８，８，９，９，１０，１０，１１，１１，１２，１２，１３，１３，１４，１４−テトラコサフルオロテトラデシルオキシ）−１−プロパノール等を挙げることができる。
【００１４】
前記式（１）および／または前記式（２）で表されるフッ素原子含有（メタ）アクリレート化合物（Ａ）は、例えば、式（４）で表されるフッ素原子含有モノエポキシ化合物と（メタ）アクリル酸を反応させることにより得ることができる。
【００１５】
【化７】
2004043671.tif 000005
【００１６】
｛ただし、Ｒ１は前記式（１）および前記式（２）のものと同じものを表す。｝
【００１７】
前記式（４）で表されるフッ素原子含有モノエポキシ化合物としては、例えば、３−トリフルオロメチル−１，２−エポキシプロパン、３−パーフルオロエチル−１，２−エポキシプロパン、３−パーフルオロ−ｎ−プロピル−１，２−エポキシプロパン、３−パーフルオロ−ｎ−ブチル−１，２−エポキシプロパン、３−パーフルオロ−ｎ−ヘキシル−１，２−エポキシプロパン、３−パーフルオロ−ｎ−オクチル−１，２−エポキシプロパン、３−パーフルオロ−ｎ−デシル−１，２−エポキシプロパン、３−パーフルオロ−ｎ−ドデシル−１，２−エポキシプロパン、４−トリフルオロメチル−１，２−エポキシブタン、４−パーフルオロエチル−１，２−エポキシブタン、４−パーフルオロ−ｎ−ブチル−１，２−エポキシブタン、４−パーフルオロ−ｎ−ヘキシル−１，２−エポキシブタン、４−パーフルオロ−ｎ−オクチル−１，２−エポキシブタン、４−パーフルオロ−ｎ−デシル−１，２−エポキシブタン、４−パーフルオロ−ｎ−ドデシル−１，２−エポキシブタン、５−トリフルオロメチル−１，２−エポキシペンタン、５−パーフルオロエチル−１，２−エポキシペンタン、５−パーフルオロ−ｎ−ブチル−１，２−エポキシペンタン、５−パーフルオロ−ｎ−ヘキシル−１，２−エポキシペンタン、５−パーフルオロ−ｎ−オクチル−１，２−エポキシペンタン、５−パーフルオロ−ｎ−デシル−１，２−エポキシペンタン、５−パーフルオロ−ｎ−ドデシル−１，２−エポキシペンタン、３−トリフルオロメチルオキシ−１，２−エポキシプロパン、３−パーフルオロエチルオキシ−１，２−エポキシプロパン、３−パーフルオロ−ｎ−ブチルオキシ−１，２−エポキシプロパン、３−パーフルオロ−ｎ−ヘキシルオキシ−１，２−エポキシプロパン、３−パーフルオロ−ｎ−オクチルオキシ−１，２−エポキシプロパン、３−パーフルオロ−ｎ−デシルオキシ−１，２エポキシプロパン、３−パーフルオロ−ｎ−ドデシルオキシ−１，２−エポキシプロパン、３−（２，２，２−トリフルオロエチルオキシ）−１，２−エポキシプロパン、３−（パーフルオロエチル）メチルオキシ−１，２−エポキシプロパン、３−（パーフルオロ−ｎ−ブチル）メチルオキシ−１，２−エポキシプロパン、３−（パーフルオロ−ｎ−ヘキシル）メチルオキシ−１，２−エポキシプロパン、３−（パーフルオロ−ｎ−オクチル）メチルオキシ−１，２−エポキシプロパン、３−（パーフルオロ−ｎ−デシル）メチルオキシ−１，２−エポキシプロパン、３−（パーフルオロ−ｎ−ドデシル）メチルオキシ−１，２−エポキシプロパン、３−（３，３，３−トリフルオロプロピルオキシ）−１，２−エポキシプロパン、３−（２−パーフルオロエチル）エチルオキシ−１，２−エポキシプロパン、３−（２−パーフルオロ−ｎ−ブチル）エチルオキシ−１，２−エポキシプロパン、３−（２−パーフルオロ−ｎ−ヘキシル）エチルオキシ−１，２−エポキシプロパン、３−（２−パーフルオロ−ｎ−オクチル）エチルオキシ−１，２−エポキシプロパン、３−（２−パーフルオロ−ｎ−デシル）エチルオキシ−１，２−エポキシプロパン、３−（２−パーフルオロ−ｎ−ドデシル）エチルオキシ−１，２−エポキシプロパン、３−（１，１，２，２−テトラフルオロエチル）−１，２−エポキシプロパン、３−（１，１，２，２，３，３，４，４−オクタフルオロブチル）−１，２−エポキシプロパン、３−（１，１，２，２，３，３，４，４，５，５，６，６，７，７，８，８−ヘキサデカフルオロオクチル）−１，２−エポキシプロパン、３−（１，１，２，２，３，３，４，４，５，５，６，６，７，７，８，８，９，９，１０，１０，１１，１１，１２，１２−テトラコサフルオロドデシル）−１，２−エポキシプロパン、４−（１，１，２，２−テトラフルオロエチル）−１，２−エポキシブタン、４−（１，１，２，２，３，３，４，４−オクタフルオロブチル）−１，２−エポキシブタン、４−（１，１，２，２，３，３，４，４，５，５，６，６，７，７，８，８−ヘキサデカフルオロオクチル）−１，２−エポキシブタン、４−（１，１，２，２，３，３，４，４，５，５，６，６，７，７，８，８，９，９，１０，１０，１１，１１，１２，１２−テトラコサフルオロドデシル）−１，２−エポキシブタン、５−（１，１，２，２−テトラフルオロエチル）−１，２−エポキシペンタン、５−（１，１，２，２，３，３，４，４−オクタフルオロブチル）−１，２−エポキシペンタン、５−（１，１，２，２，３，３，４，４，５，５，６，６，７，７，８，８−ヘキサデカフルオロオクチル）−１，２−エポキシペンタン、５−（１，１，２，２，３，３，４，４，５，５，６，６，７，７，８，８，９，９，１０，１０，１１，１１，１２，１２−テトラコサフルオロドデシル）−１，２−エポキシペンタン、３−（１，１，２，２−テトラフルオロエチルオキシ）−１，２−エポキシプロパン、３−（１，１，２，２，３，３，４，４−オクタフルオロブチルオキシ）−１，２−エポキシプロパン、３−（１，１，２，２，３，３，４，４，５，５，６，６，７，７，８，８−ヘキサデカフルオロオクチルオキシ）−１，２−エポキシプロパン、３−（１，１，２，２，３，３，４，４，５，５，６，６，７，７，８，８，９，９，１０，１０，１１，１１，１２，１２−テトラコサフルオロドデシルオキシ）−１，２−エポキシプロパン、３−（２，２，３，３−テトラフルオロプロピルオキシ）−１，２−エポキシプロパン、３−（２，２，３，３，４，４，５，５−オクタフルオロペンチルオキシ）−１，２−エポキシプロパン、３−（２，２，３，３，４，４，５，５，６，６，７，７，８，８，９，９−ヘキサデカフルオロノニルオキシ）−１，２−エポキシプロパン、３−（２，２，３，３，４，４，５，５，６，６，７，７，８，８，９，９，１０，１０，１１，１１，１２，１２，１３，１３−テトラコサフルオロトリデシルオキシ）−１，２−エポキシプロパン、３−（３，３，４，４−テトラフルオロブチルオキシ）−１，２−エポキシプロパン、３−（３，３，４，４，５，５，６，６−オクタフルオロヘキシルオキシ）−１，２−エポキシプロパン、３−（３，３，４，４，５，５，６，６，７，７，８，８，９，９，１０，１０−ヘキサデカフルオロデシルオキシ）−１，２−エポキシプロパン、３−（３，３，４，４，５，５，６，６，７，７，８，８，９，９，１０，１０，１１，１１，１２，１２，１３，１３，１４，１４−テトラコサフルオロテトラデシルオキシ）−１，２−エポキシプロパン等を挙げることができる。
【００１８】
前記式（１）および／または前記式（２）で表されるフッ素原子含有（メタ）アクリレート化合物（Ａ）を合成するために、前記式（４）で表されるフッ素原子含有モノエポキシ化合物と（メタ）アクリル酸との反応において、フッ素含有モノエポキシ化合物１．００モルに対する（メタ）アクリル酸の仕込量の割合は０．９０〜３．００モルが好ましく、より好ましくは１．００〜１．５０モルである。前記式（４）で表されるフッ素原子含有モノエポキシ化合物に（メタ）アクリル酸を付加させる反応温度は５０〜１５０℃が好ましく、より好ましくは７０〜１００℃である。
【００１９】
前記式（１）および／または前記式（２）で表されるフッ素原子含有（メタ）アクリレート化合物（Ａ）を合成するために、前記式（４）で表されるフッ素原子含有モノエポキシ化合物と（メタ）アクリル酸との反応において、反応を促進するために触媒を用いることもできる。このとき用いることができる触媒としては、例えば、トリエチルアミン、ベンジルジメチルアミン等のアミン類、トリエチルベンジルアンモニウムクロライド、テトラメチルアンモニウムクロライド、トリエチルベンジルアンモニウムブロマイド、トリオクチルメチルアンモニウムクロライド、トリブチルベンジルアンモニウムクロライド、トリメチルベンジルアンモニウムクロライド、トリメチルフェニルアンモニウムブロマイド、テトラメチルアンモニウムブロマイド、テトラエチルアンモニウムブロマイド、テトラ−ｎ−ブチルアンモニウムブロマイド、テトラメチルアンモニウムヨーダイド、テトラエチルアンモニウムヨーダイド、テトラ−ｎ−ブチルアンモニウムヨーダイド等の第４級アンモニウム塩、トリフェニルホスフィン、トリ−ｎ−ブチルホスフィン、トリ−ｍ−トルイルホスフィン、トリシクロヘキシルホスフィン、ジフェニルホスフィナスクロライド、１，１−ビス（ジフェニルホスフィノ）メタン、１，２−ビス（ジフェニルホスフィノ）エタン、１，４−ビス（ジフェニルホスフィノ）ブタン、１，５−ビス（ジフェニルホスフィノ）ペンタン等の有機ホスフィン化合物を挙げることができる。上記触媒の添加量は、反応混合物全体に対して０．００１〜５．０ｗ％が好ましく、より好ましくは０．０１〜３．０ｗ％である。反応時間は３〜６０時間が好ましく、より好ましくは８〜２５時間である。
【００２０】
この反応により得られる生成物は、通常、前記式（１）および前記式（２）で表されるフッ素原子含有（メタ）アクリレート化合物（Ａ）の混合物となる。こうして得られたフッ素原子含有（メタ）アクリレート化合物（Ａ）は、必要に応じて過剰の（メタ）アクリル酸あるいは触媒等を除くために、一旦トルエン等の非水系溶剤に溶解され、炭酸ナトリウム、炭酸カリウム、炭酸水素ナトリウム、炭酸水素カリウム等のアルカリ水溶液で洗浄してもよい。アルカリ水溶液で洗浄後、水あるいは食塩水等で洗浄して残存するアルカリを除き、溶剤を充分に留去すると、より純度の高い前記式（１）および前記式（２）で表されるフッ素含有（メタ）アクリレート化合物（Ａ）が得られる。また場合によっては、減圧蒸留により精製あるいは分留されて用いられることもある。
【００２１】
本発明で用いるフッ素原子含有ウレタン（メタ）アクリレート化合物（Ｃ）は、上記のようにして合成されたかあるいは市販されている前記式（１）および／または前記式（２）で表されるフッ素原子含有（メタ）アクリレート化合物（Ａ）とジイソシアネート化合物（Ｂ）を反応させることによって得ることができる。フッ素原子含有ウレタン（メタ）アクリレート化合物（Ｃ）を合成するときに用いられるジイソシアネート化合物（Ｂ）の具体例としては、例えば、ヘキサメチレンジイソシアネート、２，２，４−トリメチルヘキサメチレンジイソシアネート、２，４，４−トリメチルヘキサメチレンジイソシアネート、イソホロンジイソシアネート、メチレンビス（４−シクロヘキシルイソシアネート）、４，４’−ジフェニルメタンジイソシアネート、キシリレンジイソシアネート等を挙げることができるが、ジイソシアネート化合物（Ｂ）として芳香族環を構造中に有する化合物を用いた場合は屈折率が向上するため、なるべくヘキサメチレンジイソシアネート、２，２，４−トリメチルヘキサメチレンジイソシアネート、２，４，４−トリメチルヘキサメチレンジイソシアネート、イソホロンジイソシアネート、メチレンビス（４−シクロヘキシルイソシアネート）を用いるのが好ましい。
【００２２】
フッ素原子含有ウレタン（メタ）アクリレート化合物（Ｃ）を合成する方法において、ジイソシアネート化合物（Ｂ）の仕込量は、前記式（１）および／または前記式（２）で表されるフッ素原子含有（メタ）アクリレート化合物（Ａ）２．００モルに対して０．９０〜１．０５モルになるように仕込むのが好ましく、より好ましくは０．９８〜１．００モルとなるように仕込むのがよい。なおこの反応は、前記式（１）および／または前記式（２）で表されるフッ素原子含有（メタ）アクリレート化合物（Ａ）の末端水酸基とジイソシアネート化合物（Ｂ）の末端イソシアネート基の反応を促進するために、例えば、トリエチルアミン、ベンジルジメチルアミン等の第３級アミン類、ジブチルスズジラウリレート、ジオクチルスズジラウリレート等のジラウリレート化合物を触媒として用いることができる。触媒の添加量は、反応混合物全体に対して０．００１〜５．０ｗ％であることが好ましく、より好ましくは０．０１〜１ｗ％である。触媒はあらかじめ前記式（１）および／または前記式（２）で表されるフッ素原子含有（メタ）アクリレート化合物（Ａ）に混合して用いてもよく、また前記式（１）および／または前記式（２）で表されるフッ素原子含有（メタ）アクリレート化合物（Ａ）とジイソシアネート化合物（Ｂ）の混合物へ発熱に注意しながら添加して用いてもよい。反応時間は１〜１０時間が好ましい。また反応温度は２０〜１００℃が好ましく、より好ましくは３０〜９０℃である。
【００２３】
上記フッ素原子含有ウレタン（メタ）アクリレート化合物（Ｃ）の合成方法において、通常、前記式（１）および／または前記式（２）で表されるフッ素原子含有（メタ）アクリレート化合物（Ａ）が液体の場合は、反応は溶剤を使用しないで行うことができる。ただし、前記式（１）および／または前記式（２）で表されるフッ素原子含有（メタ）アクリレート化合物（Ａ）がワックス状かあるいは固体の場合は、ジイソシアネート化合物（Ｂ）のイソシアネート基に不活性な溶剤を反応溶剤に使用して反応を行うことができる。このとき用いられるイソシアネート基に不活性な溶剤の具体例としては、例えば、アセトン、メチルエチルケトン、メチルイソブチルケトン等のようなケトン類、トルエン、キシレン、エチルベンゼン等のような芳香族炭化水素化合物を挙げることができる。また、後で述べる本発明の樹脂組成物に混合して使用する前記式（３）で表されるフッ素原子含有（メタ）アクリレート化合物（Ｄ）を反応溶剤として用いることもできる。
【００２４】
本発明の樹脂組成物として用いられるフッ素原子含有ウレタン（メタ）アクリレート化合物（Ｃ）は単一化合物である必要は必ずしもなく、２種類以上の化合物を合成して混合して使用してもよい。また、２種類以上の前記式（１）および／または前記式（２）で表されるフッ素原子含有（メタ）アクリレート化合物（Ａ）の混合物と２種類以上のジイソシアネート化合物（Ｂ）を反応させてフッ素原子含有ウレタン（メタ）アクリレート化合物（Ｃ）を合成して使用してもよい。
【００２５】
本発明の樹脂組成物には、上記のフッ素原子含有ウレタン（メタ）アクリレート化合物（Ｃ）以外に、さらにフッ素原子含有ウレタン（メタ）アクリレート化合物（Ｆ）を含有することができる。フッ素原子含有ウレタン（メタ）アクリレート化合物（Ｆ）は、ジオール化合物（Ｅ）とジイソシアネート化合物（Ｂ）を十分に反応させ、次いで前記式（１）および／または前記式（２）で表されるフッ素原子含有（メタ）アクリレート化合物（Ａ）を反応させることによって得ることができる。
【００２６】
フッ素原子含有ウレタン（メタ）アクリレート化合物（Ｆ）を合成するときに用いられるジオール化合物（Ｅ）の具体例としては、例えば、エチレングリコール、ジエチレングリコール、トリエチレングリコール、プロピレングリコール、ジプロピレングリコール、トリプロピレングリコール、１，３−ブタンジオール、１，４−ブタンジオール、１，５−ペンタンジオール、ネオペンチルグリコール、１，６−ヘキサンジオール、３−メチル−１，５−ペンタンジオール、１，８−オクタンジオール、１，９−ノナンジオール、２−メチル−１，８−オクタンジオール、２，４−ジエチル−１，５−ペンタンジオール等の低分子量のジオール類、ポリエチレングリコール、ポリプロピレングリコール、ポリテトラメチレングリコール等のポリエーテルポリオール類、コハク酸、アジピン酸、アゼライン酸、セバシン酸、フタル酸、テレフタル酸、１，２−シクロヘキサンジカルボン酸、１，３−シクロヘキサンジカルボン酸、１，４−シクロヘキサンジカルボン酸等の二塩基酸と、エチレングリコール、プロピレングリコール、ジエチレングリコール、トリエチレングリコール、１，４−ブタンジオール、１，５−ペンタンジオール、ネオペンチルグリコール、１，６−ヘキサンジオール等のジオール類との反応によって得られるポリエステルポリオール類、ポリ−ε−カプロラクトン変性ポリオール、ポリメチルバレロラクトン変性ポリオール類、ポリカーボネートポリオール類等が挙げられる。
【００２７】
またジオール化合物（Ｅ）として、フッ素原子含有のジオール化合物を用いることもできる。フッ素原子含有のジオール化合物（Ｅ）としては、例えば、３−パーフルオロ−ｎ−ブチル−１，２−ジヒドロキシプロパン、３−パーフルオロ−ｎ−ヘキシル−１，２−ジヒドロキシプロパン、３−パーフルオロ−ｎ−オクチル−１，２−ジヒドロキシプロパン、３−パーフルオロ−ｎ−デシル−１，２−ジヒドロキシプロパン、３−（２−パーフルオロ−ｎ−ブチル）エチルオキシ−１，２−ジヒドロキシプロパン、３−（２−パーフルオロ−ｎ−ヘキシル）エチルオキシ−１，２−ジヒドロキシプロパン、３−（２−パーフルオロ−ｎ−オクチル）エチルオキシ−１，２−ジヒドロキシプロパン、３−（２−パーフルオロ−ｎ−デシル）エチルオキシ−１，２−ジヒドロキシプロパン、３−（２，２，３，３−テトラフルオロプロピルオキシ）−１，２−ジヒドロキシプロパン、３−（２，２，３，３，４，４，５，５−オクタフルオロペンチルオキシ）−１，２−ジヒドロキシプロパン、３−（２，２，３，３，４，４，５，５，６，６，７，７−ドデカフルオロヘプチルオキシ）−１，２−ジヒドロキシプロパン、３−（２，２，３，３，４，４，５，５，６，６，７，７，８，８，９，９−ヘキサデカフルオロノニルオキシ）−１，２−ジヒドロキシプロパン、２，２，３，３−テトラフルオロ−１，４−ブタンジオール、３，３，４，４−テトラフルオロ−１，６−ヘキサンジオール、２，２，３，３，４，４，５，５−オクタフルオロ−１，６−ヘキサンジオール、２，２，３，３，４，４，５，５−オクタフルオロ−１，８−オクタンジオール、３，３，４，４，５，５，６，６−オクタフルオロ−１，８−オクタンジオール、２，２，３，３，４，４，５，５，６，６，７，７−ドデカフルオロ−１，８−オクタンジオール、２，２，３，３，４，４，５，５，６，６，７，７，８，８−テトラデカフルオロ−１，９−ノナンジオール、２，２，３，３，４，４，５，５，６，６，７，７，８，８，９，９−ヘキサデカフルオロ−１，１０−デカンジオール、２，２，３，３，４，４，５，５，６，６，７，７，８，８，９，９，１０，１０，１１，１１−イコサフルオロ−１，１２−ドデカンジオール等を挙げることができる。
【００２８】
ジオール化合物（Ｅ）とジイソシアネート化合物（Ｂ）を十分に反応させ、次いで前記式（１）および／または前記式（２）で表されるフッ素原子含有（メタ）アクリレート化合物（Ａ）を反応させることによってフッ素原子含有ウレタン（メタ）アクリレート化合物（Ｆ）を得る方法において、ジオール化合物（Ｅ）の水酸基１化学当量あたりのジイソシアネート化合物（Ｂ）の仕込量は、イソシアネート基が１．１０〜２．００化学当量であるのが好ましく、特に１．６０〜２．００化学当量であることが好ましい。反応温度は２０〜１２０℃が好ましい。次に、このようにして得られた末端にイソシアネート基を有する化合物に、前記式（１）および／または前記式（２）で表されるフッ素原子含有（メタ）アクリレート化合物（Ａ）を反応させる。前記式（１）および／または前記式（２）で表されるフッ素原子含有（メタ）アクリレート化合物（Ａ）は、ジオール化合物（Ｅ）にジイソシアネート化合物（Ｂ）を反応させて得た末端にイソシアネート基を有する化合物のイソシアネート基１化学当量に対して０．９０〜１．１０化学当量仕込んで反応させるのが好ましく、より好ましくは１．００〜１．０２化学当量仕込んで反応させるのがよい。またこの反応では、イソシアネート基と水酸基の反応を促進させるために、公知の触媒を添加して反応を行うこともできる。このとき用いられる触媒としては、例えば、トリエチルアミン、ベンジルジメチルアミン等の第３級アミン類、ジブチルスズジラウリレート、ジオクチルスズジラウリレート等のジラウリレート化合物が挙げられる。触媒の添加量は、反応混合物全体に対して０．００１〜５．０ｗ％であることが好ましく、より好ましくは０．０１〜１．０ｗ％である。反応時間は０．５〜２０時間であることが好ましく、より好ましくは１〜８時間である。さらに反応温度は３０〜１００℃が好ましく、より好ましくは４０〜９０℃である。
【００２９】
上記の合成法において、通常、反応は無溶剤で行うことができるが、ジオール化合物（Ｅ）とジイソシアネート化合物（Ｂ）の反応物がワックス状かまたは固体である場合は、ジイソシアネート化合物（Ｂ）のイソシアネート基に不活性な溶剤を使用して反応を行うことができる。このとき用いられるイソシアネート基に不活性な溶剤の具体例としては、例えば、アセトン、メチルエチルケトン、メチルイソブチルケトン等のケトン類、トルエン、キシレン、エチルベンゼン等の芳香族炭化水素化合物を挙げることができる。また、後で述べる本発明の樹脂組成物に混合して使用する前記式（３）で表されるフッ素原子含有（メタ）アクリレート化合物（Ｄ）を反応溶剤として用いることもできる。
【００３０】
本発明の樹脂組成物として用いられるフッ素原子含有ウレタン（メタ）アクリレート化合物（Ｆ）は単一化合物である必要は必ずしもなく、２種類以上の化合物を合成して混合して使用してもよい。また、２種類以上の前記式（１）および／または前記式（２）で表されるフッ素原子含有（メタ）アクリレート化合物（Ａ）の混合物、２種類以上のジイソシアネート化合物（Ｂ）、あるいは２種類以上のジオール化合物（Ｅ）を用いてフッ素原子含有ウレタン（メタ）アクリレート化合物（Ｆ）を合成して使用してもよい。
【００３１】
本発明の樹脂組成物において、フッ素原子含有ウレタン（メタ）アクリレート化合物（Ｃ）およびフッ素原子含有ウレタン（メタ）アクリレート化合物（Ｆ）を混合して用いる場合、それらの配合比率は、重量比でフッ素原子含有ウレタン（メタ）アクリレート化合物（Ｃ）：フッ素原子含有ウレタン（メタ）アクリレート化合物（Ｆ）＝１：９９〜９９：１であることが好ましく、より好ましくは２０：８０〜９０：１０である。
【００３２】
本発明の樹脂組成物は、前述したフッ素原子含有ウレタン（メタ）アクリレート化合物（Ｃ）と前記式（３）で表されるフッ素原子含有（メタ）アクリレート化合物（Ｄ）を混合して使用するか、あるいは、フッ素原子含有ウレタン（メタ）アクリレート化合物（Ｃ）およびフッ素原子含有ウレタン（メタ）アクリレート化合物（Ｆ）の混合物と前記式（３）で表されるフッ素原子含有（メタ）アクリレート化合物（Ｄ）を混合して使用する。なお、前記式（３）で表されるフッ素原子含有（メタ）アクリレート化合物（Ｄ）は、例えば、２−（メタ）アクリロイルオキシエチルイソシアネートと下記式（５）
【００３３】
【化８】
2004043671.tif 000006
【００３４】
（ここで、ｍは１〜６の整数であり、ｎは１〜４の整数を表す。）で表されるフッ素原子含有アルコール化合物を反応させることにより得ることができる。
【００３５】
前記式（５）で表されるフッ素原子含有アルコール化合物の具体例としては、例えば、１Ｈ，１Ｈ−パーフルオロ−３，６−ジオキサヘプタン−１−オール、１Ｈ，１Ｈ−パーフルオロ−３，６−ジオキサオクタン−１−オール、１Ｈ，１Ｈ−パーフルオロ−３，６−ジオキサデカン−１−オール、１Ｈ，１Ｈ−パーフルオロ−３，６，９−トリオキサデカン−１−オール、１Ｈ，１Ｈ−パーフルオロ−３，６，９−トリオキサウンデカン−１−オール、１Ｈ，１Ｈ−パーフルオロ−３，６，９−トリオキサトリデカン−１−オール、１Ｈ，１Ｈ−パーフルオロ−３，６，９，１２−テトラオキサトリデカン−１−オール、１Ｈ，１Ｈ−パーフルオロ−３，６，９，１２−テトラオキサテトラデカン−１−オール、１Ｈ，１Ｈ−パーフルオロ−３，６，９，１２−テトラオキサヘキサデカン−１−オール、１Ｈ，１Ｈ−パーフルオロ−３，６，９，１２，１５−ペンタオキサヘキサデカン−１−オール、１Ｈ，１Ｈ−パーフルオロ−３，６，９，１２，１５−ペンタオキサヘプタデカン−１−オール、１Ｈ，１Ｈ−パーフルオロ−３，６，９，１２，１５−ペンタオキサノナデカン−１−オール、１Ｈ，１Ｈ−パーフルオロ−３，６，９，１２，１５，１８−ヘキサオキサイコサン−１−オール、１Ｈ，１Ｈ−パーフルオロ−３，６，９，１２，１５，１８−ヘキサオキサドコサン−１−オール、１Ｈ，１Ｈ−パーフルオロ−３，６，９，１２，１５，１８，２１−ヘプタオキサトリコサン−１−オール、１Ｈ，１Ｈ−パーフルオロ−３，６，９，１２，１５，１８，２１−ヘプタオキサペンタコサン−１−オール等を挙げることができる。
【００３６】
本発明で用いられる前記式（３）で表されるフッ素原子含有（メタ）アクリレート化合物（Ｄ）を合成する場合、２−（メタ）アクリロイルオキシエチルイソシアネートの仕込量は、前記式（５）で表されるフッ素原子含有アルコール化合物１．００モルに対して０．９５〜１．０５モルとなるように仕込むのが好ましく、より好ましくは０．９８〜１．００モルとなるように仕込むのがよい。なおこの反応は、前記式（５）で表されるフッ素原子含有アルコール化合物の末端水酸基と２−（メタ）アクリロイルオキシエチルイソシアネートの末端イソシアネート基の反応を促進させるために、例えば、トリエチルアミン、ベンジルジメチルアミン等の第３級アミン類、ジブチルスズジラウリレート、ジオクチルスズジラウリレート等のジラウリレート類を触媒として用いることができる。触媒の添加量は、反応混合物全体に対して０．００１〜５．０重量％であることが好ましく、より好ましくは０．０１〜１．０重量％である。反応時間は１〜１０時間が好ましい。また、反応温度は３０〜１２０℃が好ましい。
【００３７】
前記式（３）で表されるフッ素原子含有（メタ）アクリレート化合物（Ｄ）の合成は、通常、無溶剤で行うことができる。ただし、場合によっては、アセトン、メチルエチルケトン、メチルイソブチルケトン等のケトン類、ｎ−ヘプタン、ｎ−ヘキサン、シクロヘキサン、トルエン、ｏ−キシレン、ｍ−キシレン、ｐ−キシレン等の炭化水素類等、イソシアネート基に不活性な溶剤を反応溶剤として用いることができる。
【００３８】
なお、本発明で用いられる前記式（３）で表されるフッ素原子含有（メタ）アクリレート化合物（Ｄ）を合成するために、２−（メタ）アクリロイルオキシエチルイソシアネートに反応させる上記式（５）で表されるフッ素原子含有アルコール化合物は１種類だけを使用してもよいが、必要に応じて２種類以上の前記式（５）で表されるフッ素原子含有アルコール化合物を用いて前記式（３）で表されるフッ素原子含有（メタ）アクリレート化合物（Ｄ）を合成してもよい。
また、本発明の樹脂組成物として用いられる前記式（３）で表されるフッ素原子含有（メタ）アクリレート化合物（Ｄ）も単一化合物である必要は必ずしもなく、２種類以上の化合物を合成して混合して使用してよい。
【００３９】
本発明の樹脂組成物において、フッ素原子含有ウレタン（メタ）アクリレート化合物（Ｃ）あるいはフッ素原子含有ウレタン（メタ）アクリレート化合物（Ｃ）およびフッ素原子含有ウレタン（メタ）アクリレート化合物（Ｆ）の混合物と前記式（３）で表されるフッ素原子含有（メタ）アクリレート化合物（Ｄ）の使用割合は、重量比でフッ素原子含有ウレタン（メタ）アクリレート化合物（Ｃ）あるいはフッ素原子含有ウレタン（メタ）アクリレート化合物（Ｃ）およびフッ素原子含有ウレタン（メタ）アクリレート化合物（Ｆ）の混合物：前記式（３）で表されるフッ素原子含有（メタ）アクリレート化合物（Ｄ）＝９９：１〜１：９９であることが好ましく、より好ましくは７０：３０〜２０：８０である。
【００４０】
本発明の樹脂組成物に紫外線等の活性エネルギー線を照射して硬化する場合は、光重合開始剤（Ｇ）を用いる。本発明で用いる光重合開始剤（Ｇ）としては公知のどのような光重合開始剤を用いても構わないが、配合した後の貯蔵安定性のよいことが要求される。このような光重合開始剤（Ｇ）の具体例としては、例えば、２−ヒドロキシ−２−メチル−１−フェニルプロパン−１−オン、ジエトキシアセトフェノン、ベンジルジメチルケタール、４−（２−ヒドロキシエトキシ）フェニル−（２−ヒドロキシ−２−プロピル）ケトン、１−ヒドロキシシクロヘキシルフェニルケトン、２−メチル−２−モルホリノ（４−チオメチルフェニル）プロパン−１−オン等を挙げることができる。これら光重合開始剤（Ｇ）は１種類だけ使用してもよいが、２種類以上任意の割合で混合して使用しても構わない。また光重合開始剤（Ｇ）の添加量は、本発明の樹脂組成物または光ファイバー用コーティング剤全体に対して通常、０．１〜１０．０ｗ％配合するのが好ましく、より好ましくは０．５〜５．０ｗ％である。また、光重合開始剤（Ｇ）を配合するときには、樹脂組成物を加熱すると光重合開始剤（Ｇ）が溶解しやすくなる。この光重合開始剤（Ｇ）を加熱溶解するときの温度は好ましくは３０〜１００℃であり、より好ましくは４０〜８０℃である。
【００４１】
本発明の樹脂組成物は、必要に応じてシランカップリング剤、酸化防止剤、重合禁止剤（例えば、ハイドロキノン、メチルハイドロキノン、ハイドロキノンモノメチルエーテル等）、光安定剤等の添加剤を添加することもできる。また本発明の樹脂組成物は、前記各成分を均一に混合することにより得ることができる。
【００４２】
本発明で得られる樹脂組成物は、一般に基材に塗布して使用する。その場合、用いられる基材の具体例としては、例えば、石英ガラス等のガラス類、銅、アルミ等の金属類、ポリメチルメタクリレート、重水素化ポリメチルメタクリレート、ポリエチルメタクリレート、ポリスチレン、ポリカーボネート、ＡＢＳ（アクリロニトリル、１，４−ブタジエン、スチレンの３成分の共重合体）樹脂等のプラスチック類を挙げることができる。また本発明に係わる樹脂組成物を基材に塗布する方法としては、例えば、刷毛塗り、バーコーター、アプリケーター、ロールコーターあるいはローラーブラシ等により直接塗布する方法、エアースプレーまたはエアーレススプレー塗装機等によるスプレー塗布法、シャワーコーターまたはカーテンフローコーター等による流し塗り法（フローコート）、浸漬法、キャスティング法、スピナーコーティング法等を用いることができる。なお前記塗布法は、基材の材質、形状あるいは用途等に応じて適宜使い分けることが望ましい。
【００４３】
本発明で得られる樹脂組成物を、光ファイバー用コーティング剤として基材（例えば光伝送ファイバー用芯線）に塗布する方法としては、当業界公知の種々の方法、例えば、本発明に係わる樹脂組成物を入れた貯槽に光ファイバー芯線を連続的に浸漬して引き上げ、紫外線等の活性エネルギー線を照射してクラッド部分を硬化形成する方法、または本発明の樹脂組成物を連続的に供給できる口金に光伝送ファイバー芯線を通して連続塗布し、紫外線等の活性エネルギー線を照射してクラッド部分を硬化形成する方法が挙げられる。
【００４４】
なお、本発明でいう光伝送ファイバーの芯線としては、例えば、石英系、ならびにポリメチルメタクリレート、重水素化ポリメチルメタクリレート、ポリエチルメタクリレート、ポリスチレン、ポリカーボネート等のプラスチック系が挙げられる。
【００４５】
紫外線等の活性エネルギー線を照射して本発明の樹脂組成物を硬化する場合に用いられる光源としては、例えば、キセノンランプ、カーボンアーク、殺菌灯、紫外線用蛍光灯、複写用高圧水銀灯、中圧水銀灯、高圧水銀灯、超高圧水銀灯、無電極ランプ、メタルハライドランプ、あるいは走査型、カーテン型電子線加速路による電子線等を使用することができる。また硬化を十分に行うために、窒素ガス等の不活性ガス雰囲気中で紫外線等の活性エネルギー線を照射することが望ましい。
【００４６】
本発明の樹脂組成物は、光伝送ファイバーのクラッド材だけでなく、その低屈折率を利用したガラスまたはプラスチック類のコーティング剤、ＬＥＤ（Ｌｉｇｈｔ　ｅｍｉｔｔｉｎ　ｄｉｏｄｅ）用封止剤、光学用レンズの保護コート剤、表面防汚性塗料、光学用物品のＵＶ接着剤等にも使用することができる。
【００４７】
【実施例】
以下、本発明を実施例により具体的に説明する。なお本発明は、以下の実施例によって何ら限定されるものではない。
【００４８】
前記式（１）および／または前記式（２）で表されるフッ素原子含有（メタ）アクリレート化合物（Ａ）の合成例
合成例１：
２Ｌのセパラブルフラスコに、３−（２−パーフルオロ−ｎ−ヘキシル）エチルオキシ−１，２−エポキシプロパン１０００．３ｇ、アクリル酸２２０．８ｇ、テトラメチルアンモニウムクロライド５．０ｇおよびハイドロキノンモノメチルエーテル０．５ｇを仕込み、９０〜９７℃で２０時間攪拌して反応させた。得られた反応液をトルエン２０００ｍＬに溶解し、１０重量％炭酸ナトリウム水溶液で２回、１５重量％塩化ナトリウム水溶液で３回洗浄した後、トルエンを減圧留去してろ過することにより、無色透明な液体１１４８．７ｇを得た（収率９８．０％）。得られた反応物の２５℃における屈折率は１．３７１４であり〔屈折率は、アッベ屈折率計｛型番：１Ｔ、（株）アタゴ製｝で測定した。以後の各合成例においても屈折率は、アッベ屈折率計｛型番：１Ｔ、（株）アタゴ製｝で測定した。〕、また、２５℃における粘度は１８０ｍＰａ・ｓであった（粘度は、Ｅ型粘度計で測定した。以後の各合成例及び各実施例においても粘度は、Ｅ型粘度計で測定した）。なお、得られた反応物は下記式（６）および（７）で表される化合物の混合物である。
【００４９】
【化９】
2004043671.tif 000007
【００５０】
【化１０】
2004043671.tif 000008
【００５１】
フッ素原子含有ウレタン（メタ）アクリレート化合物（Ｃ）の合成例
合成例２：
１Ｌのセパラブルフラスコに、合成例１で得た式（６）および（７）で表されるフッ素含有アクリレート化合物を５００．０ｇ仕込み、ジブチルスズジラウリレート０．３ｇを添加して４０℃で攪拌した。この溶液に、２，２，４−トリメチルヘキサメチレンジイソシアネートと２，４，４−トリメチルヘキサメチレンジイソシアネートの重量比で１：１の混合物１０５．７ｇを発熱に注意しながら４０〜５５℃で１時間かけて滴下した。滴下後、そのまま４０〜５０℃で３時間攪拌し、さらに昇温して７０〜８０℃で１時間攪拌して無色透明な高粘性液状の生成物を得た。このもののＮＣＯ価（ウレタン価といい、残存するイソシアネート基を重量％で表したもの）を測定したところ０．１ｗ％以下であり、２５℃における屈折率は１．４０３１であった。なお、ＮＣＯ価はＤＩＮ　５３　１８５、ＡＳＴＭ　Ｄ　１６３８に準拠し、次のようにして求めた（以後の各合成例においてもＮＣＯ価を同様にして求めた）。
ＮＣＯ価（ｗ％）＝｛２．１×ｆ×（Ｂ−Ａ）／Ｓ｝×１００
ここで、
ｆ：滴定に用いた塩酸のファクター
Ａ：滴定に要した塩酸の量（ｍｌ）
Ｂ：空試験に要した塩酸の量（ｍｌ）
Ｓ：サンプルの採取量（ｇ）
【００５２】
フッ素原子含有ウレタン（メタ）アクリレート化合物（Ｆ）の合成例
合成例３：
５００ｍＬのセパラブルフラスコに、２，２，４−トリメチルヘキサメチレンジイソシアネートと２，４，４−トリメチルヘキサメチレンジイソシアネートの重量比で１：１の混合物を２１０．４ｇ入れ、攪拌しながら８０℃まで加温した。次いで３−メチル−１，５−ペンタンジオール５９．１ｇを８０〜１００℃で発熱に注意しながら滴下し、滴下後、そのまま３時間反応させた。この反応液を３０℃まで冷却し、得られた生成物のＮＣＯ価を測定したところ、１５．５ｗ％であった。
次に、１Ｌのセパラブルフラスコに、合成例１で得た前記式（６）および（７）で表されるフッ素原子含有アクリレート化合物を３７０．５ｇ入れ、ジブチルスズジラウリレート０．３ｇを添加して４５℃で攪拌した。この溶液に、先ほど反応して得た２，２，４−トリメチルヘキサメチレンジイソシアネートと２，４，４−トリメチルヘキサメチレンジイソシアネートの重量比で１：１の混合物と３−メチル−１，５−ペンタンジオールの反応物２００．０ｇを発熱に注意しながらゆっくりと４５分間かけて滴下し、滴下後に８０〜９０℃で３時間攪拌して無色透明な高粘性の液状の生成物を得た。このもののＮＣＯ価を測定したところ、ＮＣＯ価は０．１ｗ％以下であり、２５℃における屈折率は１．４２８４であった。
【００５３】
前記式（３）で表されるフッ素原子含有（メタ）アクリレート化合物（Ｄ）の合成例
合成例４：
２００ｍＬの４つ口フラスコに、１Ｈ，１Ｈ−パーフルオロ−３，６，９−トリオキサトリデカン−１−オール１００．０ｇ、ジブチルスズジラウリレート０．０６ｇを入れ、攪拌しながら４０℃まで昇温した。この混合溶液に、２−メタクリロイルオキシイソシアネート（商品名：カレンズＭＯＩ、昭和電工（株）製）２８．１ｇを、反応液の温度が５０℃を越えないようにゆっくりと滴下した。２−メタクリロイルオキシイソシアネート滴下後、そのまま４０〜５０℃で４時間攪拌し、さらに昇温して７０〜８０℃で１時間攪拌して無色透明な液状の反応物を得た。反応終了後にこの反応物のＮＣＯ価を測定したところ、ＮＣＯ価は０．１ｗ％以下であり、２５℃における粘度は７４ｍＰａ・ｓであり、２５℃における屈折率は１．３４５６であった。なお、得られた反応物は下記式（８）で表される化合物である。
【００５４】
【化１１】
2004043671.tif 000009
【００５５】
合成例５：
１００ｍＬの４つ口フラスコに、１Ｈ，１Ｈ−パーフルオロ−３，６，９，１２−テトラオキサヘキサデカン−１−オール８０．０ｇ、ジブチルスズジラウリレート０．０３ｇを入れ、攪拌しながら４０℃まで昇温した。この混合溶液に、２−メタクリロイルオキシイソシアネート１８．６ｇを、反応液の温度が５０℃を越えないようにゆっくりと滴下し、以下、合成例４と同様の操作を行うことによって無色透明な液状の反応物を得た。反応終了後にこの反応物のＮＣＯ価を測定したところ、ＮＣＯ価は０．１ｗ％以下であり、２５℃における粘度は９１ｍＰａ・ｓであり、２５℃における屈折率は１．３３７６であった。なお、得られた反応物は下記式（９）で表される化合物である。
【００５６】
【化１２】
2004043671.tif 000010
【００５７】
樹脂組成物の実施例
実施例１：
合成例２で得たフッ素原子含有ウレタンアクリレート化合物６０．５ｇ、合成例４で得たフッ素原子含有メタクリレート化合物４０．１ｇおよび１−ヒドロキシシクロヘキシルフェニルケトン２．０ｇを配合し、加熱溶解することにより光硬化性樹脂組成物を調製した。このものの２５℃における屈折率は１．３８５１であり、２５℃における粘度は１５１０ｍＰａ・ｓであった。この樹脂組成物をガラス板上に１５０〜２００μｍの厚さになるように塗工し、窒素雰囲気下、高圧水銀ランプで９００ｍＪ／ｃｍ２の照射強度で紫外線を照射して硬化物を得た。得られた硬化物の物性を表１に示す。
【００５８】
実施例２：
合成例２で得たフッ素原子含有ウレタンアクリレート化合物６０．３ｇ、合成例５で得たフッ素原子含有メタクリレート化合物４０．２ｇおよび１−ヒドロキシシクロヘキシルフェニルケトン２．０ｇを配合し、加熱溶解することにより光硬化性樹脂組成物を調製した。このものの２５℃における屈折率は１．３８２８であり、２５℃における粘度は１７７０ｍＰａ・ｓであった。実施例１と同様の方法で硬化することにより、この樹脂組成物の硬化物を得た。得られた硬化物の物性を表１に示す。
【００５９】
実施例３：
合成例２で得たフッ素原子含有ウレタンアクリレート化合物２０．１ｇ、合成例３で得たフッ素原子含有ウレタンアクリレート化合物３５．２ｇ、合成例４で得たフッ素原子含有メタクリレート化合物４５．８ｇおよび１−ヒドロキシシクロヘキシルフェニルケトン２．０ｇを配合し、加熱溶解することにより光硬化性樹脂組成物を調製した。このものの２５℃における屈折率は１．３８９５であり、２５℃における粘度は１３６０ｍＰａ・ｓであった。実施例１と同様の方法で硬化することにより、この樹脂組成物の硬化物を得た。得られた硬化物の物性を表１に示す。
【００６０】
実施例４：
合成例２で得たフッ素原子含有ウレタンアクリレート化合物２０．２ｇ、合成例３で得たフッ素原子含有ウレタンアクリレート化合物３５．２ｇ、合成例５で得たフッ素原子含有メタクリレート化合物４５．０ｇおよび１−ヒドロキシシクロヘキシルフェニルケトン２．０ｇを配合し、加熱溶解することにより光硬化性樹脂組成物を調製した。このものの２５℃における屈折率は１．３８７２であり、２５℃における粘度は１８１０ｍＰａ・ｓであった。実施例１と同様の方法で硬化することにより、この樹脂組成物の硬化物を得た。得られた硬化物の物性を表１に示す。
【００６１】
2004043671.tif 000011
【００６２】
注）
＊１　屈折率：アッベ屈折率計１Ｔにより測定した。
＊２　ヤング率、破断強度、破断点伸度：ＪＩＳ　Ｋ　７１１３の方法に準じて行った。
＊３　透明性：厚さ１５０〜２００μｍの硬化物を観察し、白化した部分の有無の確認を行った。
○・・・硬化物に白化した部分がない。
【００６３】
表１の結果より、本発明の樹脂組成物の硬化物は屈折率が低く、機械的強度があってなおかつ破断点伸度が大きく、透明性に優れるという硬化物にとって好ましい性能が得られることが解った。
【００６４】
【発明の効果】
実施例１〜４および表１から明らかなように、本発明の樹脂組成物は紫外線等の活性エネルギー線を照射して速やかに硬化することが可能であり、その硬化物は機械的強度があってなおかつ可とう性を有する。本発明の樹脂組成物の硬化物は屈折率が低く、さらに透明性に優れるため、光伝送用光学ファイバーのクラッド層に適用することが可能である。